"次のもの:複数のリグノセルロース片とこの複数のリグノセルロース片を結合させるための、この複数のリグノセルロース片上に配置された接着剤系とを含む複合材料物品であって、前記接着剤系がバインダー成分および複合材料物品の製造中に複数のリグノセルロース片の配向を維持するための、アクリルポリマーまたはスチレン-ブタジエンポリマーを含む粘着性付与成分を含む、前記複合材料物品。前記ポリマーがスチレン-アクリルポリマーである、請求項1記載の複合材料物品。前記接着剤系が前記バインダーおよび前記粘着性付与成分から形成されている、請求項1記載の複合材料物品。前記ポリマーがiC1~C20アルキルメタアクリレート、iiエチレン性不飽和カルボン酸、iiiビニル芳香族化合物のグループ、ivC2~C13アルキルカルボン酸エステルのビニルエステル、vC2~C8ヒドロキシアルキルメタアクリレート、viエチレン性不飽和ニトリル、viiα,β-エチレン性不飽和の、アミド基を含む化合物、viii反応性ビニル架橋剤、またはixそれらの組合せを含む、請求項1から3までのいずれか1項に記載の複合材料物品。前記ポリマーがiメチルメタアクリレート、エチルメタアクリレート、プロピルメタアクリレート、n-ブチルメタアクリレート、イソブチルメタアクリレート、t-ブチルメタアクリレート、ペンチルメタアクリレート、ヘキシルメタアクリレート、シクロヘキシルメタアクリレート、ベンジルメタアクリレート、2-エチルヘキシルメタアクリレート、ヘプチルメタアクリレート、n-オクチルメタアクリレート、ノニルメタアクリレート、デシルメタアクリレート、ウンデシルメタアクリレート、ドデシルメタアクリレート、トリデシルメタアクリレート、ラウリルメタアクリレート、ステアリルメタアクリレート、イソボルニルメタアクリレート、ノルボルニルメタアクリレート、4-t-ブチルシクロヘキシルメタアクリレート、3,3,5-トリメチルシクロヘキシルメタアクリレート、ジメチルマレエート、n-ブチルマレエート、プロピレングリコールメタアクリレート、カルボジイミドメタアクリレート、t-ブチルアミノエチルメタアクリレート、2-t-ブチルアミノエチルメタアクリレート、N,N-ジメチルアミノエチルメタアクリレートおよびそれらの組合せからなる群から選択されるC1~C20アルキルメタアクリレートを含む、請求項4記載の複合材料物品。前記ポリマーがiiメタアクリル酸、マレイン酸、フマル酸、イタコン酸、エタクリル酸、クロトン酸、シトラコン酸、桂皮酸およびそれらの組合せの群から選択されるエチレン性不飽和カルボン酸を含む、請求項4記載の複合材料物品。前記ポリマーがiiiスチレン、α-メチルスチレン、o-クロロスチレン、クロロメチルスチレン、α-フェニルスチレン、スチレンスルホン酸、スチレンスルホン酸の塩、パラ-アセトキシスチレン、ジビニルベンゼン、ジアリルフタレート、ビニルトルエン、ビニルナフタレンおよびそれらの組合せの群から選択されるビニル芳香族化合物を含む、請求項4記載の複合材料物品。前記ポリマーがivビニルアセテートまたは直鎖状もしくは分枝鎖状C1~C12アルキル鎖を有するカルボン酸の他のビニルエステルの群から選択されるC2~C13アルキルカルボン酸エステルのビニルエステルを含む、請求項4記載の複合材料物品。前記ポリマーが、C1~C20アルキルメタアクリレート約25から約99まで、エチレン性不飽和カルボン酸約0.1から約10まで、C2~C8ヒドロキシアルキルメタアクリレート約0.1から約10まで、ビニル芳香族化合物約0.1から約50まで、およびカルボン酸のビニルエステル約0.1から約75までを含む、請求項1または2記載の複合材料物品。前記ポリマーが、2-エチルヘキシルアクリレート約25から約99まで、メチルメタクリレート約1から約50まで、アクリル酸約0.1から約5まで、ヒドロキシプロピルアクリレート約0.1から約5まで、スチレン約0.1から約50まで、およびビニルアセテート約0.1から約75までを含む、請求項1または2記載の複合材料物品。前記ポリマーが、2-エチルヘキシルアクリレート約75から約85まで、メチルメタクリレート約6から約10まで、アクリル酸約0.1から約1まで、ヒドロキシプロピルアクリレート約1から約3まで、スチレン約1から約4まで、およびビニルアセテート約6から約10までを含む、請求項1または2記載の複合材料物品。前記ポリマーが、イタコン酸約0.1から約10まで、アクリルアミド約0.1から約10まで、アクリル酸約0.1から約2.5まで、スチレン約0.1から約60まで、およびブタジエン約20から約90までを含む、請求項1記載の複合材料物品。前記ポリマーが、イタコン酸約0.5から約2まで、アクリルアミド約1から約3まで、スチレン約15から約45まで、およびブタジエン約50から約80までを含む、請求項1記載の複合材料物品。前記ポリマーが、スチレン約25から約75まで、2-エチルヘキシルアクリレート約20から約35まで、ヒドロキシルエチルアクリレート約5から約20まで、メチルメタクリレート約5から約15まで、およびメタクリル酸約0.1から約5までを含む、請求項1または2記載の複合材料物品。前記ポリマーが、スチレン約10から約25まで、アクリル酸約10から約25まで、α-メチルスチレン約10から約30まで、メチルメタクリレート約5から約15まで、2-エチルヘキシルアクリレート約5から約20まで、およびブチルアクリレート約10から約30までを含む、請求項1または2記載の複合材料物品。前記ポリマーが約-85°Cから約25°Cまでのガラス転移温度Tgを有する、請求項1から15までのいずれか1項に記載の複合材料物品。前記ポリマーが約2000から約3000000までの質量平均分子量Mwを有する、請求項1から16までのいずれか1項に記載の複合材料物品。前記ポリマーが約1000から約2000000までの数平均分子量Mnを有する、請求項1から17までのいずれか1項に記載の複合材料物品。前記バインダー成分がイソシアネート成分、ホルムアルデヒド樹脂、タンパク質ベースの接着剤またはそれらの組合せを含む、請求項1から18までのいずれか1項に記載の複合材料物品。前記バインダー成分がイソシアネート成分を含む、請求項1から18までのいずれか1項に記載の複合材料物品。前記イソシアネート成分が、ジフェニルメタンジイソシアネートMDIs、高分子量ジフェニルメタンジイソシアネートPMDIsおよびそれらの組合せの群から選択されている、請求項20記載の複合材料物品。前記バインダー成分がホルムアルデヒド樹脂を含む、請求項1から18までのいずれか1項に記載の複合材料物品。前記ホルムアルデヒド樹脂がフェノールホルムアルデヒドPF樹脂、尿素ホルムアルデヒドUF、メラミンUFおよびそれらの組合せの群から選択されている、請求項22記載の複合材料物品。前記バインダー成分が前記の複数のリグノセルロース片100質量部に対して約1質量部から約20質量部までの量で利用されている、請求項1から23までのいずれか1項に記載の複合材料物品。前記粘着性付与成分が前記の複数のリグノセルロース片100質量部に対して約1質量部から約10質量部までの量で利用されている、請求項1から24までのいずれか1項に記載の複合材料物品。前記複合材料物品がパーティクルボードである、請求項1から25までのいずれか1項に記載の複合材料物品。複合材料物品を形成させる方法であって、前記方法が、次の工程:バインダー成分を複数のリグノセルロース片に塗布し、アクリルポリマーまたはスチレン-ブタジエンポリマーを含む粘着性付与成分を前記の複数のリグノセルロース片に塗布し、前記のバインダー成分を有する複数のリグノセルロース片および該片上に塗布された粘着性付与成分をキャリヤー上に配置し、塊を形成させ、および前記塊に、複合材料物品を形成させるのに十分な時間の間、圧力を印加することを含み、前記粘着性付与成分が、キャリヤー上でありながら、前記塊中で前記の複数のリグノセルロース片の配向を維持する、複合材料物品を形成させる前記方法。前記バインダー成分を前記の複数のリグノセルロース片に塗布する前に、前記粘着性付与成分を複数のリグノセルロース片に塗布する、請求項27記載の方法。前記粘着性付与成分を前記の複数のリグノセルロース片に塗布する前に、前記バインダー成分を複数のリグノセルロース片に塗布する、請求項27記載の方法。前記バインダー成分および前記粘着性付与成分を配合し、接着剤系が前記の複数のリグノセルロース片に塗布されるように、バインダー成分および粘着性付与成分を複数のリグノセルロース片に塗布する前に前記接着剤系を形成させる工程をさらに含む、請求項27記載の方法。前記バインダー成分と前記粘着性付与成分が同時に前記の複数のリグノセルロース片に塗布される、請求項27記載の方法。前記塊に、複合材料物品を形成させるのに十分な時間の間、熱を加える工程をさらに含む、請求項27から31までのいずれか1項に記載の方法。前記ポリマーは、スチレン-アクリルポリマーである、請求項27から32までのいずれか1項に記載の方法。前記ポリマーは、次のもの:iC1~C20アルキルメタアクリレート、iiエチレン性不飽和カルボン酸、iiiビニル芳香族化合物のグループ、ivC2~C13アルキルカルボン酸エステルのビニルエステル、vC2~C8ヒドロキシアルキルメタアクリレート、viエチレン性不飽和ニトリル、viiα,β-エチレン性不飽和の、アミド基を含む化合物、viii反応性ビニル架橋剤、またはixそれらの組合せを含む、請求項27から33までのいずれか1項に記載の方法。前記ポリマーは、iメチルメタアクリレート、エチルメタアクリレート、プロピルメタアクリレート、n-ブチルメタアクリレート、イソブチルメタアクリレート、t-ブチルメタアクリレート、ペンチルメタアクリレート、ヘキシルメタアクリレート、シクロヘキシルメタアクリレート、ベンジルメタアクリレート、2-エチルヘキシルメタアクリレート、ヘプチルメタアクリレート、n-オクチルメタアクリレート、ノニルメタアクリレート、デシルメタアクリレート、ウンデシルメタアクリレート、ドデシルメタアクリレート、トリデシルメタアクリレート、ラウリルメタアクリレート、ステアリルメタアクリレート、イソボルニルメタアクリレート、ノルボルニルメタアクリレート、4-t-ブチルシクロヘキシルメタアクリレート、3,3,5-トリメチルシクロヘキシルメタアクリレート、ジメチルマレエート、n-ブチルマレエート、プロピレングリコールメタアクリレート、カルボジイミドメタアクリレート、t-ブチルアミノエチルメタアクリレート、2-t-ブチルアミノエチルメタアクリレート、N,N-ジメチルアミノエチルメタアクリレートおよびそれらの組合せからなる群から選択されるC1~C20アルキルメタアクリレートを含む、請求項34記載の方法。前記ポリマーは、iiメタアクリル酸、マレイン酸、フマル酸、イタコン酸、エタクリル酸、クロトン酸、シトラコン酸、桂皮酸およびそれらの組合せの群から選択されるエチレン性不飽和カルボン酸を含む、請求項34記載の方法。前記ポリマーは、iiiスチレン、α-メチルスチレン、o-クロロスチレン、クロロメチルスチレン、α-フェニルスチレン、スチレンスルホン酸、スチレンスルホン酸の塩、パラ-アセトキシスチレン、ジビニルベンゼン、ジアリルフタレート、ビニルトルエン、ビニルナフタレンおよびそれらの組合せの群から選択されるビニル芳香族化合物を含む、請求項34記載の方法。前記ポリマーは、ivビニルアセテートまたは直鎖状もしくは分枝鎖状C1~C12アルキル鎖を有するカルボン酸の他のビニルエステルの群から選択されるC2~C13アルキルカルボン酸エステルのビニルエステルを含む、請求項34記載の方法。前記ポリマーは、C1~C20アルキルメタアクリレート約25から約99まで、エチレン性不飽和カルボン酸約0.1から約10まで、C2~C8ヒドロキシアルキルメタアクリレート約0.1超から約10まで、ビニル芳香族化合物約0.1から約50まで、およびカルボン酸のビニルエステル約0.1から約75までを含む、請求項27または33に記載の方法。前記ポリマーは、2-エチルヘキシルアクリレート約25から約99まで、メチルメタクリレート約1から約50まで、アクリル酸約0.1から約5まで、ヒドロキシプロピルアクリレート約0.1から約5まで、スチレン約0.1から約50まで、およびビニルアセテート約0.1から約75までを含む、請求項27または33に記載の方法。前記ポリマーは、2-エチルヘキシルアクリレート約75から約85まで、メチルメタクリレート約6から約10まで、アクリル酸約0.1から約1まで、ヒドロキシプロピルアクリレート約1から約3まで、スチレン約1から約4まで、およびビニルアセテート約6から約10までを含む、請求項27または33に記載の方法。前記ポリマーは、イタコン酸約0.1から約10まで、アクリルアミド約0.1から約10まで、アクリル酸約0.1から約2.5まで、スチレン約0.1から約60まで、およびブタジエン約20から約90までを含む、請求項27記載の方法。前記ポリマーは、イタコン酸約0.5から約2まで、アクリルアミド約1から約3まで、スチレン約15から約45まで、およびブタジエン約50から約80までを含む、請求項27記載の方法。前記ポリマーは、スチレン約25から約75まで、2-エチルヘキシルアクリレート約20から約35まで、ヒドロキシルエチルアクリレート約5から約20まで、メチルメタクリレート約5から約15まで、およびメタクリル酸約0.1から約5までを含む、請求項27または33に記載の方法。前記ポリマーは、スチレン約10から約25まで、アクリル酸約10から約25まで、α-メチルスチレン約10から約30まで、メチルメタクリレート約5から約15まで、2-エチルヘキシルアクリレート約5から約20まで、およびブチルアクリレート約10から約30までを含む、請求項27または33に記載の方法。前記ポリマーは、約-85°Cから約25°Cまでのガラス転移温度Tgを有する、請求項27から45までのいずれか1項に記載の方法。前記ポリマーは、約2000から約3000000までの質量平均分子量Mwを有する、請求項27から46までのいずれか1項に記載の方法。前記ポリマーは、約1000から約2000000までの数平均分子量Mnを有する、請求項27から47までのいずれか1項に記載の方法。前記バインダー成分は、イソシアネート成分、ホルムアルデヒド樹脂、タンパク質ベースの接着剤またはそれらの組合せを含む、請求項27から48までのいずれか1項に記載の方法。前記バインダー成分は、イソシアネート成分を含む、請求項27から48までのいずれか1項に記載の方法。前記イソシアネート成分は、ジフェニルメタンジイソシアネートMDIs、高分子量ジフェニルメタンジイソシアネートPMDIsおよびそれらの組合せの群から選択される、請求項50記載の方法。前記バインダー成分は、ホルムアルデヒド樹脂を含む、請求項27から48までのいずれか1項に記載の方法。前記ホルムアルデヒド樹脂は、フェノールホルムアルデヒドPF樹脂、尿素ホルムアルデヒドUF、メラミンUFおよびそれらの組合せの群から選択される、請求項52記載の方法。前記バインダー成分は、前記の複数のリグノセルロース片100質量部に対して約1質量部から約20質量部までの量で塗布される、請求項27から53までのいずれか1項に記載の方法。前記粘着性付与成分は、前記の複数のリグノセルロース片100質量部に対して約1質量部から約10質量部までの量で塗布される、請求項27から54までのいずれか1項に記載の方法。前記複合材料物品は、パーティクルボードである、請求項27から55までのいずれか1項に記載の方法。例複合材料物品の例が用意されている。複合材料物品は、パーティクルボードのような物品を形成させるために使用されうる。複数の実施例は、当該製造方法が、複数の実施例の違いを付与しないように、パーティクルボードPB用完成紙料を製造するための典型的な製造方法を用いて作成されている。以下の表では、固体は、それぞれのバインダー成分/粘着性付与成分単独または組合せでの固体含量に帰因する。初期水分は、リグノセルロース片ここでは、パーティクルボードPB生産のための常用の木材片の固有水分含量に帰因する。最終水分含量は、リグノセルロース片の元来の水分含量に加えて水分を完成紙料にさらに付与する、それぞれのバインダー/粘着剤の適用後の完成紙料の最終水分含量に帰因する。それぞれの表について、なおいっそう詳述する。第1表は、異なる接着剤系を使用している完成紙料の3つの例を示す。それぞれの完成紙料は、前記成分を噴霧しかつ配合機中で配合することにより形成される。完成紙料は、周囲温度で製造される。例1は、常用の尿素ホルムアルデヒドUF樹脂7.5質量、残余乾燥木材の固体すなわち、92.5質量を使用している比較例である。例2は、イソシアネート成分、特にpMDI3質量および粘着性付与成分1.5質量、残余乾燥木材の固体を使用している本発明の実施例である。例3は、UF樹脂7.5質量および粘着性付与成分1.5質量、残余乾燥木材の固体を使用している本発明の実施例である。完成紙料は、最初のエンドユーザーP1の商業的PBの表面層に適している。UF樹脂は、常用のUF樹脂である。UF樹脂は、Hexion社から商業的に入手可能である。pMDIは、約2.7の官能価および約31.5質量のNCO含量および25°Cでの約200cpsの粘度を有する高分子量MDIである。pMDIは、BASFCorporation社から商業的に入手可能である。粘着剤は、約68~70の固体含量、約3.5~6のpH値および23°Cでの約320~1200cpcの粘度を有するアクリル分散液である。この粘着剤は、BASFCorporation社から商業的に入手可能である。完成紙料の粘着性を試験するために、押抜Push-OffまたはプッシュテスターPushTesterが使用される。この試験において、完成紙料は、一定の厚さの4インチ約10cm×12インチ約30cmのマットに形成されている。次に、このマットを、当該マットが重力により落下または破断する距離単位cmを測定するために、当該マットを安定した速度でテーブルから押し抜くことができるように配置する。理論的には、テーブルによって支持されていないマットが破断なしに長く伸びるほど、バインダー成分および/または粘着性付与成分が付与された、当該マット中でのタックは、ますます高くなる。第2表は、比較例に対して2つの本発明の実施例について、マットが押し込まれる平均的距離がより長いことを示す。最初の-0.4cmは、オフセットであり、これは、プッシュテスターPushTesterにおけるルーラーに対応する、マットの構造に基づく試験の一部分である。上記の第3表は、3つのより良好な完成紙料を示す。それぞれの完成紙料は、前記成分をロータリーバケット中で周囲温度で配合することによって形成される。例4は、UF樹脂5.8質量、残余乾燥木材の固体を使用している比較例である。例5は、pMDI3質量および粘着性付与成分1.5質量、残余乾燥木材の固体を使用している本発明の実施例である。例6は、UF樹脂5.8質量および粘着性付与成分1.5質量、残余乾燥木材の固体を使用している本発明の実施例である。完成紙料は、最初のエンドユーザーP1の商業的PBのコア層に適している。第4表は、比較例に対して2つの本発明の実施例について、マットが押し込まれる平均的距離がより長いことを示す。上記の第5表は、4つのより良好な完成紙料を示す。完成紙料は、周囲温度よりもむしろ5°Cで製造される。例7および9は、様々な質量のUF樹脂、残余乾燥木材の固体を使用している比較例である。例8および9は、様々な質量のUF樹脂および粘着性付与成分1.5質量、残余乾燥木材の固体を使用している本発明の実施例である。完成紙料は、最初のエンドユーザーP1の商業的PBのコア層に適している。第6表および第7表は、比較例に対して2つの本発明の例について、マットが押し込まれる平均的距離がより長いことを示す。更に、5°Cで形成される本発明の実施例は、周囲温度で形成された、同様の本発明の実施例と比較されてよい。iで設計された、前記例の完成紙料は、iiで設計された、前記例の完成紙料に対して、低い硬化時間および形成後の経過時間を有する。別の方法によれば、例iiの完成紙料は、完成紙料の別の部分が例iのマットに形成されてから約30分後にマットに形成される。なおより低い温度で形成された、本発明の実施例は、比較例に対して卓越して粘着性を強める結果を有する。上記の第8表は、3つのより良好な完成紙料を示す。完成紙料は、周囲温度よりもむしろ5°Cで製造される。例11は、UF樹脂10質量、残余乾燥木材の固体を使用している比較例である。例12は、pMDI3質量および粘着性付与成分1.5質量、残余乾燥木材の固体を使用している本発明の実施例である。例13は、UF樹脂10質量および粘着性付与成分1.5質量、残余乾燥木材の固体を使用している本発明の実施例である。完成紙料は、第2のエンドユーザーP2の商業的PBの表面層に適している。第9表は、比較例に対して2つの本発明の実施例について、マットが押し込まれる平均的距離がより長いことを示す。更に、5°Cで形成される本発明の実施例は、周囲温度で形成された、同様の本発明の実施例と比較されてよい。下記の第11表、参照。なおより低い温度で形成された、本発明の実施例は、比較例に対して卓越した結果を有する。上記の第10表は、3つのより良好な完成紙料を示す。完成紙料は、周囲温度で製造される。例14は、UF樹脂10質量、残余乾燥木材の固体を使用している比較例である。例15は、pMDI3質量および粘着性付与成分1.5質量、残余乾燥木材の固体を使用している本発明の実施例である。例16は、UF樹脂10質量および粘着性付与成分1.5質量、残余乾燥木材の固体を使用している本発明の実施例である。完成紙料は、第2のエンドユーザーP2の商業的PBのコア層に適している。上記の第11表は、比較例に対して2つの本発明の実施例について、マットが押し込まれる平均的距離がより長いことを示す。また、周囲温度で形成された本発明の実施例は、5°Cで形成された例と比較することができる。上記の第9表、参照。上記の第12表は、4つのより良好な完成紙料を示す。完成紙料は、周囲温度で製造される。例19および20は、様々な質量のUF樹脂、残余乾燥木材の固体を使用している比較例である。例17は、UF樹脂5.8質量および粘着性付与成分1.5質量、残余乾燥木材の固体を使用している本発明の実施例である。例18は、UF樹脂7.5質量および粘着性付与成分1.5質量、残余乾燥木材の固体を使用している本発明の実施例である。完成紙料は、最初のエンドユーザーP1の商業的PBの表面層およびコア層に適している。第13表および第14表は、比較例に対して2つの本発明の例について、マットが押し込まれる平均的距離がより長いことを示す。マットは、それぞれの完成紙料について二重に形成および試験され、したがって、iおよびiiで指定される。上記の第15表は、2つのより良好な完成紙料を示す。完成紙料は、周囲温度で製造される。例21および22は、pMDI3質量および粘着性付与成分1.5質量、残余乾燥木材の固体を使用している本発明の実施例である。完成紙料は、最初のエンドユーザーP1の商業的PBの表面層およびコア層に適している。一般に、pMDIに対して少ない木材は、コア層中に使用された木材の量に対して表面層中で使用される。第16表は、マットが、破断前に、すなわち完成紙料の粘着性が機能しなくなる前に押し込まれる平均的距離を示す。マットは、それぞれの完成紙料について二重に形成および試験され、したがって、iおよびiiで指定される。上記の第14表は、4つのより良好な完成紙料を示す。完成紙料は、周囲温度で製造される。例23および25は、大豆ベースの接着剤8.5質量、残余乾燥木材の固体を使用している比較例である。例24および26は、大豆ベースの接着剤8.5質量および粘着性付与成分1.5質量、残余乾燥木材の固体を使用している本発明の実施例である。完成紙料は、最初のエンドユーザーP1の商業的PBの表面層およびコア層に適している。大豆ベースの接着剤は、固体全体で8.5の中の固体2がPAE樹脂によって付与され、かつ固体全体で8.5の中の固体6.5が大豆ベースの接着剤によって付与されるように、大豆ベースの接着剤とポリアミドアミン-エピクロロヒドリンPAE樹脂との配合物である。大豆ベースの接着剤は、Hercules社から商業的に入手可能な固体50質量の大豆分散液である。また、PAE樹脂は、Hercules社から商業的に入手可能な固体55質量の熱硬化性樹脂である。典型的には、2つの前記成分のそれぞれに対する残余質量は、水である。上記の第18表は、比較例に対して2つの本発明の実施例について、マットが押し込まれる平均的距離がより長いことを示す。例23および25の完成紙料は、あまり良好な雪玉を作らなかったし、ウェットな外観も持っていなかった。他面、例24および26の完成紙料は、良好な雪玉、砂の城sandcastles、を作り、かつウェットな外観を持っていた。それらの性質は、完成紙料の良好な粘着特性を視覚的に表現したものと考えられる。さらに、図について言及すれば、図1は、それらの例ならびに他の代表的な比較例および本発明の実施例を示すA、BおよびCとしてマークした。正当に評価することができるように、本発明の粘着性付与成分は、それぞれのバインダー成分と組み合わせた場合に、卓越した粘着特性を、同じものを使用している完成紙料に付与する。上記の例において正当に評価することができるように、本発明は、木材複合パネル、例えばPBの製造時に予めプレスされたマットの結合性を維持するために、ホルムアルデヒド、イソシアネートまたは大豆ベースの接着剤すなわち、バインダー成分で樹脂加工されたセルロース微粒子に追加の粘着性を提供する。上記に説明された驚異的な粘着性の結果に基づいて、バインダー成分と粘着付与成分の組合せは、フルスケールの木材複合パネルの製造時にマットの安定性を高めると考えられる。従って、特許請求の範囲の記載は、詳細な説明に記載された表現および特定の化合物、組成または方法に限定されるものではなく、特許請求の範囲内にある特定の実施態様の間で変更しうることを理解すべきである。様々な実施態様の特徴または視点を説明するために本明細書中で依拠する任意のマーカッシュ形式のグループに関連して、異なる、特別な、および/または、予期しない結果が、他のすべてのマーカッシュ形式の構成要素から独立したそれぞれのマーカッシュ形式のグループの各構成要素から得ることができることを理解されたい。マーカッシュ形式のグループの各構成要素は、個別に依拠されてよいし、および/または組み合わせて依拠されてよく、かつ特許請求の範囲内で具体的で明確な実施態様に対して適切な裏付けを提供する。また、本発明の種々の実施態様を説明する際に依拠される任意の範囲および部分範囲が独立して、および一括して特許請求の範囲に含まれ、かつそのような値が本明細書中に明確に記載されていないとしても、全体の値および/または端数の値を含めてすべての範囲を記述および考察するものと理解されるべきである。当業者であれば、列挙された範囲および部分範囲が十分に本発明の種々の実施態様を説明し、かつ実施可能にし、およびこのような範囲と部分範囲がさらに当該範囲の半分、三分の一、四分の一、五分の一等々に詳細に述べてよいものと直ちに認識される。まさに1つの例として、0.1から0.9までの範囲は、さらに、より小さい三分の一、すなわち、0.1から0.3まで、中程の三分の一、すなわち、0.4から0.6まで、および大きい方の三分の一、すなわち、0.7から0.9までに詳細に述べてよく、これらは、個々に、および一括して特許請求の範囲に含まれ、かつ個々におよび/または一括して依拠されてよく、かつ特許請求の範囲内の特定の実施態様に対する適切な裏付けを提供する。また、範囲を規定または変更する表現、例えば少なくとも、超、未満、以下等に関連して、そのような表現は、部分範囲および/または上限値もしくは下限値を含むことが理解されるべきである。別の例として、少なくとも10の範囲は、本質的に、少なくとも10から35までの部分範囲、少なくとも10から25までの部分範囲、25から35までの部分範囲等を含み、およびそれぞれの部分範囲は、個々に、および/または一括して依拠されてよく、かつ特許請求の範囲内の特定の実施態様に対する適切な裏付けを提供する。最後に、開示された範囲内の個々の数は、依拠されてよく、かつ特許請求の範囲内の特定の実施態様に対する適切な裏付けを提供する。例えば、1から9までのの範囲は、様々な個々の整数、例えば3、ならびに小数点または分数を含む個々の数、例えば4.1を含み、これらは、依拠されてよく、かつ特許請求の範囲内の特定の実施態様に対する適切な裏付けを提供する。本発明は、本明細書中に例示的に記載されたものであり、および使用された専門用語は、限定というよりはむしろ説明の類の単語を意図していると理解されるべきである。本発明の多くの修正および変更は、上記の教示に鑑みて可能である。本発明は、特許請求の範囲内に詳細に記載されていること以外にも実施されることができる。"